СПОСОБ ПРОИЗВОДСТВА ТОЛСТОЛИСТОВОГО ПРОКАТА ИЗ ВЫСОКОПРОЧНОЙ ХЛАДОСТОЙКОЙ СТАЛИ

1. Способ производства толстолистового проката из высокопрочной и хладостойкой стали, включающий выплавку стали, непрерывную разливку на заготовки, нагрев слябов, предварительную и окончательную прокатку и ускоренное охлаждение, отличающийся тем, что выплавляют сталь следующего состава, мас.%:
С - 0,02-0,15;
Mn - 1,20-2,0;
Si - 0,10-0,50;
Nb - 0,010-0,10;
Al - 0,01-0,07;
Ti - 0,005-0,04;
N - 0,003-0,012;
S - 0,0005-0,010;
P - 0,001-0,015;
Fe - остальное,
3
причем после нагрева слябы предварительно прокатывают с общей деформацией 50-70% в направлении, перпендикулярном оси сляба, а затем производят окончательную прокатку в области ниже температуры рекристаллизации при температуре 900-750°С с суммарной деформацией 65-80%, причем 30-40% от общей деформации приходится на прокатку в направлении, перпендикулярном оси раската, после чего ускоренно охлаждают от температуры Аr ±20°С до температуры 600-400°С, а затем охлаждают замедленно до температуры 20-200°С со скоростью 0,05-0,15 град/с.
2. Способ по п.1, отличающийся тем, что состав стали содержит один или несколько элементов из ряда, мас.%:
Мо - 0,05-0,35;
V - 0,01-0,15;
Ni - 0,10-0,50;
Сu - 0,1-0,50;
Cr - 0,1-0,50;
Са - 0,0002-0,005.